(57)【要約】【課題】  輝度が高く演色性の高い発光素子、及び、その発光素子を光源とする画像表示装置及び照明装置を提供する。【解決手段】  半導体発光素子および波長変換材料としての蛍光体を含む発光素子であって、該半導体発光素子のピーク波長が４１５ｎｍ〜４８０ｎｍであり、且つ、該蛍光体が、Ｌｕを含むガーネット蛍光体あることを特徴とする発光素子、並びに、該発光素子を用いたことを特徴とする照明装置および画像表示装置。【選択図】なし【特許請求の範囲】
【請求項１】
半導体発光素子および波長変換材料としての蛍光体を含む発光素子であって、該半導体発光素子のピーク波長が４１５ｎｍ〜４８０ｎｍであり、且つ、該蛍光体が、Ｌｕを含むガーネット蛍光体を含むことを特徴とする発光素子。
【請求項２】
請求項１に記載の発光素子を用いたことを特徴とする照明装置。
【請求項３】
請求項１に記載の発光素子を用いたことを特徴とする画像表示装置。
【発明の詳細な説明】
【技術分野】
【０００１】
本発明は、発光素子、並びに、それを用いた照明装置、画像表示装置に関する。
【背景技術】
【０００２】
従来より、半導体発光素子としての窒化ガリウム（ＧａＮ）系発光ダイオード（ＬＥＤ）と、波長変換材料としての蛍光体とを組み合わせて構成される白色発光の発光素子が、消費電力が小さく長寿命であるという特徴を活かして画像表示装置や照明装置の発光源として注目されている。
中でも、Ｉｎ添加ＧａＮ系青色ＬＥＤとＣｅ付活イットリウムアルミニウムガーネット系黄色蛍光体を組み合わせた白色ＬＥＤが代表的な発光素子として挙げられるが、従来から指摘されている赤色領域（６００ｎｍ以上）の光量が少ないこと、及び、青緑色領域（４８０〜５１０ｎｍ）の光量が少ないことが問題であり、発光素子からの光の平均演色評価数Ｒａが低く、改良が求められていた。
【０００３】
この問題を改良すべく、特許文献１では、（Ｙ1-a-bＧｄaＣｅb）3（Ａｌ1-cＧａc）5
Ｏ12系緑色蛍光体の発光色に加え、赤色成分を増大させるために（Ｃａ1-a-bＳｒaＥｕb
）Ｓ：Ｅｕ2+系赤色蛍光体からなる蛍光体を青色ＬＥＤで励起することにより白色合成光を発する白色ＬＥＤが得られることを開示している。そして、緑色蛍光体と赤色蛍光体の混合物における緑色蛍光体の重量比を４０〜８０％とすることで、白色光を得る方法を示している。ここで使用されている赤色蛍光体は、緑色蛍光体の発光により励起される物質である。しかし、これらの蛍光体の組合せと重量比の蛍光体の混合物を使用した場合には、緑色蛍光体の発光効率に比べて赤色蛍光体の発光効率が低いために、赤色蛍光体の重量比を２０％〜６０％と比較的多く使用する必要があり、緑色蛍光体から発せられる緑色光を発光効率の低い多量の赤色蛍光体が吸収してしまうために、白色ＬＥＤから発せられる光束が低くなるという問題点があった。また、使用される赤色蛍光体が耐湿性の低い硫化物系赤色蛍光体であり劣化しやすく、合成が困難なために製造コストが高く、これを使用して得られる白色ＬＥＤは、耐久性が低く高価格になるという問題点があった。また、使用される緑色蛍光体の発光色が黄色に偏っているために青緑色領域の発光が不足し演色性が劣ると言う問題点も有った。また、非特許文献１では、緑色蛍光体としてＳｒＧａ2Ｓ4：Ｅｕ2+、赤色蛍光体としてＺｎＣｄＳ：Ａｇ，Ｃｌを使用した白色ＬＥＤを開示しているが、これによっても十分な光束と演色性が得られないことと、硫化物が白色ＬＥＤ使用時に劣化し易いという問題点があった。
【先行技術文献】
【特許文献】
【０００４】
【特許文献１】特開２００３−２４３７１５号公報
【非特許文献】
【０００５】
【非特許文献１】Ｊ．Ｅｌｅｃｔｒｏｃｈｅｍ．Ｓｏｃ．Ｖｏｌ．１５０（２００３）ｐｐ．Ｈ５７−Ｈ６０
【発明の概要】
【発明が解決しようとする課題】
【０００６】
本発明は、前述の従来技術に鑑み、輝度が高く演色性の高い発光素子を開発すべくなされたものである。従って、本発明は、輝度が高く演色性の高い発光素子、発光素子並びにそれを用いた照明装置、画像表示装置を提供することを目的とする。
【課題を解決するための手段】
【０００７】
本発明者等は、前記課題を解決すべく鋭意検討した結果、半導体発光素子および波長変換材料としての蛍光体を含む発光素子であって、該半導体発光素子のピーク波長が４１５ｎｍ〜４８０ｎｍであり、且つ、該蛍光体が、Ｌｕを含むガーネット蛍光体あることを特徴とする発光素子を用いることにより、輝度が高く演色性の高い発光素子が得られることを見出し、本発明に到達した。
【発明の効果】
【０００８】
本発明によれば、輝度と演色性の高い発光素子を得ることができる。また、本発明の発光素子を用いれば、発光効率及び演色性に優れた照明装置及び画像表示装置を提供することができる。
【図面の簡単な説明】
【０００９】
【図１】波長変換材料としての本発明の蛍光体と、半導体発光素子とから構成される発光素子の一実施例を示す模式的断面図である。
【図２】図１に示す発光素子を組み込んだ面発光照明装置の一実施例を示す模式的断面図である。
【図３】本発明の発光素子の一実施例（表面実装型）を示す模式的断面図である。
【発明を実施するための形態】
【００１０】
以下、本発明について詳細に説明するが、本発明は以下の例示などによって何ら制限されるものではなく、本発明の要旨を逸脱しない範囲において任意に変形して実施することができる。
本発明に用いる半導体発光素子のピーク波長は４１５ｎｍ〜４８０ｎｍである時に特に高輝度で演色性が高くなる。また、半導体発光素子のピーク波長が４３５ｎｍ〜４６５ｎｍの純青色光である時に最も高輝度で演色性が高くなる。
半導体発光素子は、例えばＬＥＤやＬＤ等を含んでおり、ＧａＮ発光ダイオード、Ｉｎ添加ＧａＮ発光ダイオード等を用いることができる。
【００１１】
本発明の蛍光体としては、Ｌｕを含むガーネット蛍光体が用いられ、例えば、下記一般式（１）で表される結晶構造の化合物母体内に発光中心イオンを含有するものを示すことができる。
【００１２】
Ｍ1aＭ2bＯc                  （１）
以下、上記一般式（１）について説明する。
Ｍ1はＬｕ、Ｙ、Ｇｄ、Ｌａ、Ｓｍからなる群から選択される少なくとも１種であり、
且つ、Ｌｕを必須成分として含み、Ｍ2はＡｌ、Ｇａからなる群から選択される少なくと
も１種であり、ａ、ｂ、ｃはそれぞれ下記の範囲の数である。
２．７≦ａ≦３．３
４．８≦ｂ≦５．２
１１．０≦ｃ≦１３．０
ここで、式（１）におけるＭ1としては、発光効率等の面から、Ｌｕ又はＹであること
が好ましく、Ｌｕであることが更に好ましい。この場合、Ｌｕは単独系でもよく、ＹまたはＬｕとの複合系でもよい。基本的には、Ｍ1は上記において例示した元素からなること
が好ましいが、性能を損なわない範囲で、他の３価の金属元素を含んでいてもよい。
【００１３】
また、式（１）におけるＭ2としては、同様の面から、少なくともＡｌ又はＧａである
ことが好ましく、Ａｌであることが更に好ましい。この場合、Ａｌは単独系でもよく、ＡｌまたはＧａとの複合系でもよい。基本的には、Ｍ2は上記において例示した元素からな
ることが好ましいが、性能を損なわない範囲で、他の３価の金属元素を含んでいてもよい
。
【００１４】
なお、本発明において、性能を損なわない範囲で含むとは、上記Ｍ1、Ｍ2それぞれに対し、通常１０モル％以下、好ましくは５モル％以下、より好ましくは１モル％以下で含むことが好ましい。
本蛍光体は、発光中心イオンの元素が、Ｍ1、Ｍ2のいずれかの金属元素の結晶格子の位置に置換するか、或いは、結晶格子間の隙間に配置する等により、ａ〜ｃは上記範囲の中で変動するが、本蛍光体の結晶構造はガーネット結晶構造であり、ａ＝３、ｂ＝５、ｃ＝１２の体心立方格子の結晶構造をとるのが一般的である。
【００１５】
また、この結晶構造の化合物母体内に含有される発光中心イオンとしては、少なくともＣｅを含有することが好ましく、発光特性の微調整のためにＣｒ、Ｍｎ、Ｆｅ、Ｃｏ、Ｎｉ、Ｃｕ、Ｐｒ、Ｎｄ、Ｓｍ、Ｅｕ、Ｔｂ、Ｄｙ、Ｈｏ、Ｅｒ、Ｔｍ、及びＹｂからなる群から選択された１種以上の２〜４価の元素を共付活剤として含むことも可能であり、特に、Ｍｎ、Ｆｅ、Ｃｏ、Ｎｉ、Ｃｕ、Ｓｍ、Ｅｕ、Ｔｂ、Ｄｙ、及びＹｂからなる群から選択された１種以上の２〜４価の元素を含めることが可能であり、２価のＭｎ、２〜３価のＥｕ、又は３価のＴｂを好適に添加できる。共付活剤を含有させる場合、Ｃｅ１ｍｏｌに対する共付活剤の量は、通常、０．０１〜２０ｍｏｌである。
【００１６】
付活剤となるＣｅの濃度は、小さすぎると発光する付活剤が少なすぎて発光強度が低く、大きすぎると濃度消光が大きくなって発光強度が下がる。発光強度の観点から、Ｃｅの濃度は、Ｍ1の１モルに対してモル比で０．０００１以上０．３以下の範囲が好ましく、
０．００１以上０．１以下の範囲がより好ましく、０．００５以上０．０５以下の範囲が更に好ましい。
【００１７】
本発明の蛍光体としては、Ｌｕを含むアルミニウムガーネット蛍光体であることが好ましい。また、緑色蛍光体であることが好ましい。
Ｌｕを含むガーネット蛍光体としては、（Ｌｕ，Ｙ）3（Ａｌ，Ｇａ）5Ｏ12：Ｃｅ、Ｌｕ3Ａｌ5Ｏ12：Ｃｅ等が挙げられる。
本発明では、Ca3(Sc,Mg)2Si3O12:Ce3+、CaSc2O4:Ce3+、(Si,Al)6(N,O)8:Eu2+、(Ba.Sr)2SiO4:Eu2+、Ba3Si6O12N2:Eu2+、SrSi2O2N2:Eu2+、SrGa2S4:Eu2+、BaMgAl10O17:Eu2+,Mn2+、SrAl2O4:Eu2+等の緑色蛍光体を併用することもできる。
【００１８】
本発明では、Ｌｕを含むガーネット蛍光体のほかに、赤色蛍光体を用いてもよい。赤色蛍光体は、Ｌｕを含むガーネット蛍光体からの発光を吸収し得るものを用いることができる。
赤色蛍光体としては、窒化物蛍光体または酸窒化物蛍光体を用いることができる。
赤色蛍光体としては、少なくともＭ元素と、Ａ元素と、Ｄ元素と、Ｅ元素と、Ｘ元素とを含有する組成物（ただし、Ｍは、Ｍｎ、Ｃｅ、Ｐｒ、Ｎｄ、Ｓｍ、Ｅｕ、Ｔｂ、Ｄｙ、Ｈｏ、Ｅｒ、Ｔｍ、Ｙｂからなる群から選ばれる１種または２種以上の元素であって、少なくともＥｕを含み、Ａは、Ｍ元素以外の２価の金属元素からなる群から選ばれる１種または２種以上の元素、Ｄは、４価の金属元素からなる群から選ばれる１種または２種以上の元素、Ｅは、３価の金属元素からなる群から選ばれる１種または２種以上の元素、Ｘは、Ｏ、Ｎ、Ｆからなる群からから選ばれる１種または２種以上の元素）を含むことが発光素子を使用している際の劣化が少なく、発光素子の使用温度の変化による輝度の変化が少なく、高輝度で演色性の高い発光素子を得る上で特に好ましい。
【００１９】
ここで、Ｍは、少なくともＥｕを含み、Ｍｎ、Ｃｅ、Ｐｒ、Ｎｄ、Ｓｍ、Ｅｕ、Ｔｂ、Ｄｙ、Ｈｏ、Ｅｒ、Ｔｍ、Ｙｂからなる群から選ばれる１種または２種以上の元素であるが、中でも、Ｍｎ、Ｃｅ、Ｓｍ、Ｅｕ、Ｔｂ、Ｄｙ、Ｅｒ、Ｙｂからなる群から選ばれる
１種または２種以上の元素であることが好ましく、Ｅｕであることが更に好ましい。
Ａは、Ｍ元素以外の２価の金属元素からなる群から選ばれる１種または２種以上の元素であるが、中でも、Ｍｇ、Ｃａ、Ｓｒ、Ｂａからなる群から選ばれる１種または２種以上の元素であることが好ましく、Ｃａであることが更に好ましい。
【００２０】
Ｄは、４価の金属元素からなる群から選ばれる１種または２種以上の元素であるが、中でも、Ｓｉ、Ｇｅ、Ｓｎ、Ｔｉ、Ｚｒ、Ｈｆからなる群から選ばれる１種または２種以上の元素であることが好ましく、Ｓｉであることが更に好ましい。
Ｅは、３価の金属元素からなる群から選ばれる１種または２種以上の元素であるが、中でも、Ｂ、Ａｌ、Ｇａ、Ｉｎ、Ｓｃ、Ｙ、Ｌａ、Ｇｄ、Ｌｕからなる群から選ばれる１種または２種以上の元素であることが好ましく、Ａｌであることが更に好ましい。
Ｘは、Ｏ、Ｎ、Ｆからなる群からから選ばれる１種または２種以上の元素であるが、中でも、Ｎ、またはＮとＯからなることが好ましい。
上記組成物の具体的な組成式としては、例えば、下記一般式（２）で示される。
【００２１】
ＭaＡbＤcＥdＸe            （２）
式（２）中、ａ、ｂ、ｃ、ｄ、ｅの値は、
０．００００１≦  ａ  ≦０．１  ・・・・・・・・・・・・・・・（ｉ）
ａ＋ｂ＝１・・・・・・・・・・・・・・・・・・・・・・・・・・（ii）
０．５≦  ｃ  ≦  ４  ・・・・・・・・・・・・・・・・・・・・（iii）
０．５≦  ｄ  ≦  ８  ・・・・・・・・・・・・・・・・・・・・（iv）
０．８×（２／３＋４／３×ｃ＋ｄ）≦  ｅ  ・・・・・・・・・・（ｖ）
ｅ≦  １．２×（２／３＋４／３×ｃ＋ｄ）  ・・・・・・・・・・（vi）
の条件を全て満たす値から選ばれる。
【００２２】
ａは発光中心となる元素Ｍの添加量を表し、蛍光体中のＭと（Ｍ＋Ａ）の原子数の比ａ（ただし、ａ＝Ｍ／（Ｍ＋Ａ））が０．００００１以上０．１以下となるようにするのがよい。ａ値が０．００００１より小さいと発光中心となるＭの数が少ないため発光輝度が低下する。ａ値が０．１より大きいとＭイオン間の干渉により濃度消光を起こして輝度が低下する。
【００２３】
中でも、ＭがＥｕの場合には発光輝度が高くなる点で、ａ値が０．００２以上０．０３以下であることが好ましい。
ｃ値はＳｉなどのＤ元素の含有量であり、０．５≦  ｃ  ≦４で示される量である。好ましくは、０．５≦  ｃ  ≦１．８、さらに好ましくはｃ＝１がよい。ｃ値が０．５より小さい場合および４より大きい場合は発光輝度が低下する。０．５≦  ｃ  ≦１．８の範囲は発光輝度が高く、中でもｃ＝１が特に発光輝度が高い。
【００２４】
ｄ値はＡｌなどのＥ元素の含有量であり、０．５≦  ｄ  ≦８で示される量である。好ましくは、０．５≦  ｄ  ≦１．８、さらに好ましくはｄ＝１がよい。ｄ値が０．５より小さい場合および８より大きい場合は発光輝度が低下する。０．５≦  ｄ  ≦１．８の範囲は発光輝度が高く、中でもｄ＝１が特に発光輝度が高い。
ｅ値はＮなどのＸ元素の含有量であり、０．８×（２／３＋４／３×ｃ＋ｄ）以上１．２×（２／３＋４／３×ｃ＋ｄ）以下で示される量である。さらに好ましくは、ｅ＝３がよい。ｅ値がこの値の範囲外では発光輝度が低下する。
【００２５】
以上の組成の中で、発光輝度が高く好ましい組成は、少なくとも、Ｍ元素にＥｕを含み、Ａ元素にＣａまたはＳｒを含み、Ｄ元素にＳｉを含み、Ｅ元素にＡｌを含み、Ｘ元素にＮを含むものである。中でも、Ｍ元素がＥｕであり、Ａ元素がＣａまたはＣａとＳｒとの混合物であり、Ｄ元素がＳｉであり、Ｅ元素がＡｌであり、Ｘ元素がＮまたはＮとＯとの
混合物の無機化合物である。
【００２６】
Ｘ元素がＮまたはＮとＯとの混合物の場合、（Ｏのモル数）／（Ｎのモル数＋Ｏのモル数）は大きすぎると発光強度が低くなる。発光強度の観点からは（Ｏのモル数）／（Ｎのモル数＋Ｏのモル数）は０．５以下が好ましく、０．３以下がより好ましく、０．１以下が発光波長６４０〜６６０ｎｍに発光ピーク波長を持つ色純度の良い赤色蛍光体となるので、更に好ましい。また、（Ｏのモル数）／（Ｎのモル数＋Ｏのモル数）を０．１〜０．３とすることで発光ピーク波長を６００〜６４０ｎｍに調整でき、人間の視感度が高い波長域に近づくために輝度の高い発光素子が得られるので、別の観点で好ましい。
【００２７】
上記一般式（２）で示される蛍光体としては、CaAlSiN3:Eu3+、(Sr,Ca)AlSiN3:Eu3+等
を挙げることができる。
また、その他の赤色蛍光体として、Ca1-xAl1-xSi1+xN3-xOx:Eu3+、L2O2S:Eu3+を用いることもできる。
本発明では、Ｌｕを含むガーネット蛍光体のほかに、青色蛍光体を用いてもよい。青色蛍光体としては、(Ba,Sr)MgAl10O17:Eu2+、(Sr,Ba)10(PO4)6Cl2:Eu2+、(Sr.Ba)3MgSi2O8:Eu2+、Sr10(PO4)6Cl2:Eu2+等を用いることができる。
【００２８】
本発明の発光素子は白色光を発することが好ましく、この発光素子からの光の平均演色評価数Ｒａが８０以上、中でもＲａは８５以上が好ましく、最も良好な半導体発光素子と蛍光体との組合せではＲａが８８以上と非常に高くなる。なお、Ｒａの上限値は１００である。
本発明の発光素子は、高輝度で演色性の高い発光素子であるため、カラー液晶ディスプレイ等の画像表示装置や面発光等の照明装置等の光源として好適である。
【００２９】
本発明の発光素子を図面に基づいて説明すると、図１は、波長変換材料としての蛍光体と、半導体発光素子とから構成される発光素子の一実施例を示す模式的断面図、図２は、図１に示す発光素子を組み込んだ面発光照明装置の一実施例を示す模式的断面図であり、図１及び図２において、１は発光素子、２はマウントリード、３はインナーリード、４は半導体発光素子、５は蛍光体含有樹脂部、６は導電性ワイヤー、７はモールド部材、８は面発光照明装置、９は拡散板、１０は保持ケースである。
【００３０】
本発明の発光素子１は、図１に示されるように、一般的な砲弾型の形態をなしていてもよく、マウントリード２の上部カップ内には、ＧａＮ系発光ダイオード等からなる半導体発光素子４が、その上が、本発明の蛍光体をエポキシ樹脂やアクリル樹脂等のバインダーに混合、分散させ、カップ内に流し込むことにより形成された蛍光体含有樹脂部５で被覆されることにより固定されている。一方、半導体発光素子４とマウントリード２は銀ペースト等のマウント部材で導通されており、半導体発光素子４とインナーリード３は、導電性ワイヤー６で導通されており、これら全体がエポキシ樹脂等によるモールド部材７で被覆、保護されてなる。
【００３１】
又、この発光素子１を組み込んだ面発光照明装置８は、図２に示されるように、内面を白色の平滑面等の光不透過性とした方形の保持ケース１０の底面に、多数の発光素子１を、その外側に発光素子１の駆動のための電源及び回路等（図示せず。）を設けて配置し、保持ケース１０の蓋部に相当する箇所に、乳白色としたアクリル板等の拡散板９を発光の均一化のために固定してなる。
【００３２】
そして、面発光照明装置８を駆動して、発光素子１の半導体発光素子４に電圧を印加することにより青色光等を発光させ、その発光の一部を、蛍光体含有樹脂部５における波長変換材料としての蛍光体混合物が吸収し、より長波長の光を発光し、一方、蛍光体に吸収
されなかった青色光等との混色により演色性の高い発光が得られ、この光が拡散板９を透過して、図面上方に出射され、保持ケース１０の拡散板９面内において均一な明るさの照明光が得られることとなる。
【００３３】
本発明の発光素子は、上記砲弾型以外にも、表面実装型（ＳＭＤ型）、チップオンボード型（ＣＯＢ型）としてもよい。
【実施例】
【００３４】
以下、本発明を実施例によりさらに具体的に説明するが、本発明はその要旨を越えない限り以下の実施例に限定されるものではない。
表１は、実験に用いた蛍光体のリストである。
【００３５】
【表１】
2015154048.tif 000002
【００３６】
表１には、各蛍光体について、本明細書で用いる名称、発光色に基づく種別、一般式、発光スペクトルの特性を示している。発光スペクトルの特性としては、主発光バンドのピーク波長（発光ピーク波長）及び半値全幅とを示している。これらはいずれも、発光ピーク波長の欄に括弧書きで記された波長で励起したときの値である。
蛍光体の発光スペクトルの測定は、当該分野における常法に従って行った。
【００３７】
ＬｕＡＧ−１、ＬｕＡＧ−２、ＬｕＡＧ−３、ＬｕＡＧ−４、ＬｕＡＧ−５およびＬｕ
ＡＧ−６は、Ｌｕを含むガーネット蛍光体（前記一般式（１））である。
ＳＣＡＳＮ−１およびＳＣＡＳＮ−２は、いずれも一般式（Ｓｒ、Ｃａ）ＡｌＳｉＮ3
：Ｅｕで表される赤色蛍光体であるが、異なる発光特性を有している。同一の一般式で表される蛍光体（母体が同一の基本構造を有する蛍光体）が、付活剤濃度等の違いによって異なる発光特性を示す。
【００３８】
ＣＡＳＯＮは、いずれも一般式Ｃａ１−ｘＡｌ１−ｘＳｉ１＋ｘＮ３−ｘＯｘ：Ｅｕで表される赤色蛍光体であるが、ｘ値の違い等により、発光特性が異なる。Ｃａ１−ｘＡｌ１−ｘＳｉ１＋ｘＮ３−ｘＯｘ：Ｅｕの母体はＣａＡｌＳｉＮ３とＳｉ２Ｎ２Ｏとの固溶体であり、（ＣａＡｌＳｉＮ３）１−ｘ（Ｓｉ２Ｎ２Ｏ）ｘと表されることもある。この蛍光体の一般式は、ＣａＡｌＳｉ（Ｎ，Ｏ）３：Ｅｕと表記される場合もある。
【００３９】
ＣＡＳＮ−１およびＣＡＳＮ−２は、いずれも一般式ＣａＡｌＳｉＮ３：Ｅｕで表される赤色蛍光体であるが、異なる発光特性を有している。同一の一般式で表される蛍光体（母体が同一の基本構造を有する蛍光体）が、付活剤濃度等の違いによって異なる発光特性を示す。
表１に掲げた蛍光体を用いてシミュレーションにて実施した白色ＬＥＤサンプルのリストのサンプル名、ＬＥＤ素子発光ピーク波長、蛍光体の種類、蛍光体のみ配合比、発光効率、演色評価数Ｒａ、Ｒ１〜Ｒ１５を、表２、表３、表４、表５および表６に示す。
【００４０】
表２に示すＡ−１からＡ−６までの６種類のサンプルは、発光ピーク波長を４１５ｎｍ、４２０ｎｍ、４２５ｎｍ、４３０ｎｍ、４３５ｎｍ、４４０ｎｍに有する発光ダイオード素子を蛍光体の励起源に用い、赤色蛍光体をＣＡＳＮ−１に固定して緑色蛍光体を変化させて、最も発光効率の高かった組合せを示す。
【００４１】
【表２】
2015154048.tif 000003
【００４２】
表３に示すＢ−１からＢ−６までの６種類のサンプルは、発光ピーク波長を４１５ｎｍ、４２０ｎｍ、４２５ｎｍ、４３０ｎｍ、４３５ｎｍ、４４０ｎｍに有する発光ダイオード素子を蛍光体の励起源に用い、赤色蛍光体をＣＡＳＯＮに固定して緑色蛍光体を変化させて最も発光効率の高かった組合せを示す。
【００４３】
【表３】
2015154048.tif 000004
【００４４】
表４に示すＣ−１からＣ−６までの６種類のサンプルは、発光ピーク波長を４１５ｎｍ、４２０ｎｍ、４２５ｎｍ、４３０ｎｍ、４３５ｎｍ、４４０ｎｍに有する発光ダイオード素子を蛍光体の励起源に用い、赤色蛍光体をＳＣＡＳＮ−２に固定して緑色蛍光体を変
化させて最も発光効率の高かった組合せを示す。
【００４５】
【表４】
2015154048.tif 000005
【００４６】
表５に示すＤ−１からＤ−６までの６種類のサンプルは、発光ピーク波長を４１５ｎｍ、４２０ｎｍ、４２５ｎｍ、４３０ｎｍ、４３５ｎｍ、４４０ｎｍに有する発光ダイオー
ド素子を蛍光体の励起源に用い、赤色蛍光体をＳＣＡＳＮ−１に固定して緑色蛍光体を変化させて最も発光効率の高かった組合せを示す。
【００４７】
【表５】
2015154048.tif 000006
【００４８】
表６に示すＥ−１からＥ−６までの６種類のサンプルは、発光ピーク波長を４１５ｎｍ
、４２０ｎｍ、４２５ｎｍ、４３０ｎｍ、４３５ｎｍ、４４０ｎｍに有する発光ダイオード素子を蛍光体の励起源に用い、赤色蛍光体をＣＡＳＮ−２に固定して緑色蛍光体を変化させて最も発光効率の高かった組合せを示す。
【００４９】
【表６】
2015154048.tif 000007
【００５０】
表２から表６の結果で発光効率が最も高いものは白色ＬＥＤサンプルＤ−６の発光ピーク波長４４０ｎｍ、緑色蛍光体ＬｕＡＧ−４、赤色蛍光体ＳＣＡＳＮ−１を用いたサンプルで、発光効率１４６ｌｍ／Ｗと表５に示すように一番高い。
比較例として、演色評価数Ｒａが最も高い組合せは、表２に示すＡ−６のベースとなる発光ピーク波長を４４０ｎｍに有する発光ダイオード素子を蛍光体の励起源に用い、赤色蛍光体をＣＡＳＮ−１に固定して緑色蛍光体を変化させて、最も発光効率の高かった組合せである。表７に示すようにＬｕＡＧ−５を用いたＲ−５とＬｕＡＧ−６を用いたＲ−６がともにＲａ９５となるが、発光効率は１０５〜１１０ｌｍ／Ｗと低かった。
【００５１】
【表７】
2015154048.tif 000008
【符号の説明】
【００５２】
１；発光素子
２；マウントリード
３；インナーリード
４；半導体発光素子
５；蛍光体含有樹脂部
６；導電性ワイヤー
７；モールド部材
８；面発光照明装置
９；拡散板
１０；保持ケース
１１；カップ
【図１】
2015154048.tif 000009
【図２】
2015154048.tif 000010
【図３】
2015154048.tif 000011